(57)【特許請求の範囲】
【請求項１】
製鉄用の高炉から発生する排ガスを、湿式集塵した際に捕集される湿ダストをスラリー状とする第１工程と、
前記スラリー状とした湿ダストを撹拌しながら超音波処理を行った後、湿式磁選を行うことにより、「鉄含有回収物ａ」となる磁着物と非磁着物に分ける第２工程と、
前記非磁着物に対しては第１回目の湿式サイクロン処理を行なう第３工程と、
前記第１回目の湿式サイクロン処理の下側排出物に対して更に第２回目の湿式サイクロン処理を行なう第４工程とからなり、
前記第１回目の湿式サイクロン処理の上側排出物と前記第２回目の湿式サイクロン処理の上側排出物と合せたものを「亜鉛含有回収物ｃ」とし、前記第２回目の湿式サイクロン処理の下側排出物を、「カーボン含有回収物ｄ」とすることにより、前記湿ダストを前記「鉄含有回収物ａ」と前記「カーボン含有回収物ｄ」と前記「亜鉛含有回収物ｃ」の三部分に分離することを特徴とする高炉発生物中の湿ダストの再活用方法。
【請求項２】
請求項１記載の高炉発生物中の湿ダストの再活用方法において、前記超音波処理は、「スラリー１ｍ3当たりのｋＷで表示した超音波強度」と「分で表示した超音波照射時間」の積で表される超音波処理パラメーターが、２０ｋＷ・ｍｉｎ／ｍ3以上であることを特徴とする高炉発生物中の湿ダストの再活用方法。
【発明の詳細な説明】
【技術分野】
【０００１】
本発明は、製鉄工程で生じる発生物を再度製鉄工程で有効利用するためのリサイクル方法、より詳しくは、製鉄高炉からの排ガスの集塵物である湿ダスト中の鉄（Ｆｅ）とカーボン（Ｃ）と亜鉛（Ｚｎ）の三者の相互分離による、湿ダストの再活用方法に関する。
【背景技術】
【０００２】
高炉排ガスから集塵されるダストには、乾式で集塵される粗粒の一次集塵ダスト（乾式集塵ダスト）と湿式で集塵される微粒の二次集塵ダスト（湿式集塵ダスト、湿ダスト）とがある。乾式集塵ダストは、Ｆｅの回収のためほぼ全量が焼結原料として再利用されている。
ところが、湿ダストはＦｅ源として焼結工程で利用するにしても、微粒であるため含水率が高く、脱水しても焼結操業への悪影響があることにも増して、一般にＺｎの含有量が多く、高炉内の炉材の損傷や炉壁付着物生成の助長の原因となるなどの悪影響が有り、焼結原料に使用等の方法による高炉原料としてのリサイクル使用が制約され、廃棄されることも多い。
【０００３】
この高炉排ガスから集塵された湿ダスト活用のためには脱Ｚｎ処理を行なう必要があり、従来法の湿ダスト活用のためのプロセス全体の一例を図４に示すが、脱水機で処理された湿ダストは、還元炉による処理が行われることが多い。その還元炉操業では、還元剤としてＣが使用されるものの、Ｃの装入総量は還元反応との関連で適正範囲があり、過剰なＣの配合は製品である還元ペレット（還元鉄）の強度劣化をもたらす原因となり、品質に悪影響を与えるという問題がある。
【０００４】
然るに、高炉湿ダストには、表１（鉄鋼便覧第四版より引用）に示すようにＣが大量に含まれているのでＣの装入総量制約により、還元炉原料として大量に使用できず、図４に示すように一部は破棄せざるを得ないという問題がある。
【０００５】
【表１】
0005832183.tif 000002
【０００６】
またＣ源を燃焼用などに有効活用する場合には、Ｆｅ、Ｚｎが障害になる。Ｆｅは燃焼残渣になり、Ｚｎは揮散し煙道付着等を起こすので問題となり、現実的には使用が困難である。よって、Ｆｅ、Ｃ、Ｚｎの三者をそれぞれ資源として有効活用を行なうためには、それぞれ他の二者の含有値の影響が実質的に問題とならないよう、三者を分離、濃縮する必要がある。この観点より、Ｆｅ、Ｃ、Ｚｎの三者分離技術は従来から幾つか提案されている。
【０００７】
その第１が、特許文献１である。これは高炉一次灰( 乾式集塵ダスト) 及び二次灰( 湿式集塵ダスト) 両方を対象として、活性炭となるＣ分の回収を目的としたものである。酸処理による金属酸化物の溶解による溶解残留物としてのＣ分の分離を行い、一方酸は炭酸ソーダによる中和、更にアルカリ性化により生じる水酸化鉄、炭酸鉄沈殿を加熱してベニガラとして回収し、残液は更に濃縮し炭酸ソーダ添加による炭酸亜鉛回収を行なうものである。また酸溶解前に磁選を行い磁着分は鉄源として利用することも記載されている。
それぞれを利用するために三者の分離を行なうとの概念は明瞭に示されているものの、その方法については「酸処理による金属酸化物の溶解、溶解残留物としてのＣ分の分離、その溶解酸液の炭酸ソーダによる中和などに留まり、教科書的な化学的手法以上の具体的な方法は示されていない。また酸、アルカリを使用する必要があることから、排水処理も含めて設備費、操業費が高くなる欠点を有す。
【０００８】
また、特許文献２には、製銑、製鋼の湿式集塵ダストを対象とした、Ｆｅ、Ｚｎ、 Ｃの富化分離の方法が提案されている。その第一の工程はマグネットサイクロン処理による、鉄リッチダスト分（下側排出）と亜鉛、Ｃリッチダスト分（上側排出) の分離である。その第二工程は前工程の上側排出物へｎ‐ヘキサン等有機溶媒を添加、分散させることによる、Ｃとの接触、浮上処理( 沈殿層中；亜鉛リッチ分、 浮上層中；Ｃ主成分ダスト) である。
【０００９】
三者分離の具体的な方法を提供しているが、実施例に提示されている結果を見るとＦｅを主とするＦｅ回収側へのＣ分配比が３９〜６３％と高く、必ずしもＦｅ〜Ｃの分離性は良くない。また有機溶媒を使用することによってコストが増加する欠点がある。更には有機溶媒使用に当たっては、防災、安全、衛生面の配慮も必要となる。例えば、記載されているヘキサンは引火点が−２２℃の可燃性物であり空気中の爆発限界濃度も低く、衛生面でも吸引による人体へ影響もあるので、使用するためには防災面、衛生面の厳重な対策が必要である。
【００１０】
Ｆｅ、 Ｚｎ、 Ｃの三者の内二者の分離、ないし三者の中の一成分を他の二者から分離する方法を目的としているものは従来から多数提案されている。そのうち、湿式サイクロンを用いて、高炉ダストからＺｎとＦｅを分離すること、又はＺｎをＦｅ以外の成分から分離することを目的とした提案の例として、特許文献３〜７がある。
特許文献３には、湿式サイクロンの二段処理によるＣ及びＦｅとＺｎ及びＰｂの分離方法が示されている。
特許文献４には、正の磁場勾配をもつ電磁サイクロンによるＦｅとＺｎ分離の方法が示されている。
特許文献５には、分散剤使用のうえでの超音波処理及び負圧利用の特殊湿式サイクロンによるＦｅとＺｎの分離の方法が示されている。
特許文献６には、超音波処理及び液体サイクロン処理によるＦｅとＺｎの分離が示されている。
特許文献７には、液体サイクロンの二段処理によるＦｅ及びＣとＺｎ及びＰｂの分離方法が示されているが、湿式磁選は行われておらず、ＦｅとＣがリッチな還元屑から更にＦｅとＣを分離してそれぞれ独立して原料とすることについては開示されていない。
【先行技術文献】
【特許文献】
【００１１】
【特許文献１】特開昭４８−０５２６１６号公報
【特許文献２】特開昭５３−０２５２０１号公報
【特許文献３】特開昭５１−１２０４６６号公報
【特許文献４】特開昭５３−０３９９０７号公報
【特許文献５】特開昭５３−０８１４７９号公報
【特許文献６】特開昭５８−０３４０５１号公報
【特許文献７】特表平８−５０７５７７号公報
【非特許文献】
【００１２】
【非特許文献１】化学工学協会；化学工学便覧第４版、昭和３９年、丸善
【発明の概要】
【発明が解決しようとする課題】
【００１３】
しかしながら、これらはそれぞれ三者を二分する分離との目的においては最適な方法の提案であるが、別々の提案を組み合わせればＦｅ、Ｃ、Ｚｎの三者分離が最適に行えるというものではない。即ち、これらを組み合わせても、Ｆｅ、Ｃ、Ｚｎを効率良く分離するという最適な三者分離方法の一部を提供するものでは無い。
本発明はかかる事情に鑑みなされたもので、高炉排ガスの湿ダストに関して、鉄（Ｆｅ）、Ｚｎ、カーボン（Ｃ）の三者を、それぞれを有効に再活用するためにお互いに分離するための、簡易で実用的かつ有効な高炉発生物中の湿ダストの再活用方法を提供することを目的とする。
【課題を解決するための手段】
【００１４】
前記目的に沿う本発明に係る高炉発生物中の湿ダストの再活用方法は、製鉄用の高炉から発生する排ガスを、湿式集塵した際に捕集される湿ダスト（高炉湿ダスト）をスラリー状とする第１工程と、
前記スラリー状とした湿ダストを撹拌しながら超音波処理を行った後、湿式磁選を行うことにより、「鉄含有回収物ａ」となる磁着物と非磁着物に分ける第２工程と、
前記非磁着物に対しては第１回目の湿式サイクロン処理を行なう第３工程と、
前記第１回目の湿式サイクロン処理の下側排出物に対して更に第２回目の湿式サイクロン処理を行なう第４工程とからなり、
前記第１回目の湿式サイクロン処理の上側排出物と前記第２回目の湿式サイクロン処理の上側排出物と合せたものを「亜鉛含有回収物ｃ」とし、前記第２回目の湿式サイクロン処理の下側排出物を、「カーボン含有回収物ｄ」とすることにより、前記湿ダストを前記「鉄含有回収物ａ」と前記「カーボン含有回収物ｄ」と前記「亜鉛含有回収物ｃ」の三部分に分離する。
【００１６】
ここで、前記第２工程の湿式磁選の前に、前記スラリー状とした湿ダストに超音波処理を施しており、前記超音波処理は、「スラリー１ｍ3当たりのｋＷで表示した超音波強度」と「分で表示した超音波照射時間」の積で表される超音波処理パラメーターが、２０ｋＷ・ｍｉｎ／ｍ3以上であるのが好ましい。
また、本発明における「鉄含有回収物ａ」、「カーボン含有回収物ｄ」、「亜鉛含有回収物ｃ」は、それぞれ、以下の実施の形態及び図面に記載する「鉄主体回収物ａ」、「カーボン主体回収物ｄ」、「亜鉛主体回収物ｃ」と同一である。
【発明の効果】
【００１７】
本発明に係る高炉発生物中の湿ダストの再活用方法によって、高炉湿ダストを、Ｆｅ分、Ｚｎ分、Ｃ分それぞれを含有する回収物の三者に分離することができる。その結果、Ｆｅを主とする部分をリサイクル使用する際のＺｎ分、Ｃ分の弊害を、Ｃを主とする部分をリサイクル使用する際のＦｅ分、Ｚｎ分の弊害を減少し、またＺｎを主とする部分をリサイクルし易くする。これにより、高炉湿ダストを有効利用できる量を増加できる。言い換えれば、利用できずに廃棄される高炉湿ダスト量を減少させ、資源を有効活用できる効果がある。
【図面の簡単な説明】
【００１８】
【図１】本発明の一実施の形態に係る高炉発生物中の湿ダストの再活用方法のプロセスを示すフロー図である。
【図２】本発明の第１の実施例に係る高炉発生物中の湿ダストの再活用方法の処理フローを説明する図である。
【図３】本発明の第２の実施例に係る高炉発生物中の湿ダストの再活用方法の処理フローを説明する図である。
【図４】従来例に係る高炉発生物中の湿ダストの処理プロセスの一例を示すフロー図である。
【発明を実施するための形態】
【００１９】
続いて、添付した図面を参照しつつ、本発明を具体化した一実施の形態に係る高炉発生物中の湿ダストの再活用方法について説明する。
（スラリー化の条件）
図１に示すように、製鉄用の高炉１０において発生したダスト（排ガス）は、ダストキャッチャー１１、湿式ベンチュリースクラバー１２で集塵された直後は希薄なスラリー状のものであるので、通常は（即ち、従来は）ハンドリングしやすいように、シックナー１３で沈降濃縮の後に脱水機（図示せず）で脱水する。
【００２０】
本発明を適用するために湿ダストは、スラリー状態とする必要があるが、その方法としては、湿式ベンチュリースクラバー１２で集塵されたスラリーそのままでも良いし、またシックナー１３で沈降濃縮したスラリーでも良い。またこれらのスラリーを元に、何らかの方法で濃縮ないし希釈したスラリーでも良い。
更には輸送や保管の便宜上から、脱水機で脱水を行いスラッジ状となった高炉湿ダストへ、再度水分を加えてスラリー化したものでも良い。
【００２１】
また、本発明においては、必須ではないが、スラリーのｐＨを８．５〜１０程度に保持することが、より好適である。その理由は、他のｐＨ値に比しこのｐＨ範囲ではＦｅ、Ｚｎなど金属元素の液中への溶出が少なく、最終的な固液分離後の排液処理が容易なためである。
【００２２】
（湿式磁選及び湿式サイクロン処理のそれぞれの意味）
高炉湿ダストに含有されるＦｅ分のかなりの部分は、強磁性物質である。一方、高炉湿ダストに含有されるＣ分ないしＺｎ分は１テスラ以下の通常の磁束密度勾配での磁力選別では殆ど磁着されない。よってＦｅ分を、Ｃ分及びＺｎ分から分離するためには湿式磁選を適用することが好適である。
Ｚｎを主とする粒子のサイズは、８〜１０μｍ以下のサイズが質量比率で６〜８割であり、Ｆｅを主とする粒子及びＣを主とする粒子の６〜８割は１５μｍを超える粒子径を持つ。よって、計算５０％分級粒径を８〜１５μｍに設計した湿式サイクロンを用いれば、Ｚｎを主とする粒子とＦｅを主とする粒子及びＣを主とする粒子とを分級分離することができる。
【００２３】
図１に示すように、本発明の一実施の形態に係る高炉発生物中の湿ダストの再活用方法のプロセスは、超音波処理１４の後に又は超音波処理１４なしで、スラリー状の高炉湿ダストに対して湿式磁選（湿式磁力選別）１５を行い、その非磁着側（カーボン及び亜鉛を目的として利用する部分ｂ）に対して、湿式サイクロン処理を二回適用して（即ち、第１回目の湿式サイクロン処理１７と第２回目の湿式サイクロン処理１８を行う、以下、単に「湿式サイクロン処理」ということもある）、Ｆｅ分、Ｚｎ分、Ｃ分をそれぞれを目的として利用する「鉄主体回収物（鉄を目的として使用する部分）ａ」、「カーボン主体回収物（カーボンを目的として利用する部分）ｄ」、「亜鉛主体回収物（亜鉛を目的として利用する部分）ｃ」の三者に分離するものである。
【００２４】
( 湿式磁選の条件)
実質的にＦｅ分の多いスラリーをマクロ的に分離できる方法であれば、ドラム式湿式磁選、フィルター式湿式磁選等のどんな湿式磁選方式でも適用できる。また工業的に分離できる限りは、湿式磁選の具体的な方法や磁束密度などその条件は如何なる条件でも良い。
【００２５】
（湿式サイクロン処理の条件）
前述のようにＺｎを目的として利用する粒子のサイズ分布とＦｅを目的として利用する粒子やＣを目的として利用する粒子のサイズ分布より、湿式サイクロン（第１回目、第２回目の湿式サイクロン処理１７、１８のいずれにおいても）の計算５０％分級粒径は、 ８〜１５μｍ前後とすることが好ましい。
湿式サイクロンの計算５０％分級粒径ｄ50* [ μｍ] は、例えば前記した非特許文献１に記載されている（１）式を用いれば計算できる。
【００２６】
【数１】
0005832183.tif 000003
【００２７】
（１）式における記号は以下の事項を意味する。
Ｄｃ；サイクロンの胴部の内径[cm]
Ｄｉ；サイクロンの流入口の内径[cm]
Ｄｅ；サイクロンの上側排出口の内径[cm]
μ；液体の粘性[kg/ｍ.sec]
ρp；粒子の密度[kg/ｍ3 ]
ρ；液体の密度[kg/ｍ3 ]
Ｑ；サイクロンへの液体供給速度[ リットル/sec]
【００２８】
第１、第２回目の湿式サイクロン処理１７、１８に供給するスラリーの固体濃度は特に限定されない。但し固体濃度が高くなるとスラリーの取り扱いが難しくなる場合もあり、固体濃度３０％以下程度が実用上は好ましい。また希薄な側は設備効率が低下しより大きな設備を必要とする不都合がある。高炉二次灰の湿式サイクロン処理では、下排出側にＣなどの固相が大量に排出され高固体濃度のスラリーになる場合がある。よって第１回目の湿式サイクロン処理１７の下側排出物を第２回目の湿式サイクロン処理１８に供する場合には、その濃度によっては前記のような固体濃度に希釈することが好ましい。
【００２９】
（超音波処理の意味）
後述の実施例で示すように、スラリーの超音波処理なしでスラリー化した高炉湿ダストに「湿式磁選１５と、湿式サイクロン処理２段１７、１８」を行なうことにより、Ｆｅ分、Ｚｎ分、Ｃ分それぞれを目的として利用する部分の三者に分離することが可能である。更に該スラリーに最初に超音波処理１４を行なってから、「湿式磁選１５と湿式サイクロン処理２段１７、１８」を行なうと、該処理なしの結果に比し、Ｆｅ分、Ｚｎ分、Ｃ分それぞれを目的として利用する部分の三者の分離の程度がより改善される。特にＺｎの収率が改善される。
【００３０】
この、超音波処理１４の目的、機能は、物理的に相互に付着しているＦｅ主体やＣ主体やＺｎ主体などの様々な種類の粒子を、お互いにミクロ的に分離することである。ここでいうミクロとは、スラリーに懸濁する微細粒子相互の分離との意味である。すなわち、Ｆｅ分の多いスラリーないしスラッジとＣ分の多いスラリーないしスラッジと、Ｚｎ分の多いスラリーないしスラッジに分けるための、湿式磁選あるいは湿式サイクロン分離というマクロな湿式分離を次工程で行う前に、個別の粒子の分離を極力促進しておく意味をもつ。
【００３１】
（超音波処理の条件）
超音波処理１４は、実質的にスラリーに超音波が照射できれば良い。例えば、スラリー１ｍ３当たりの１ｋＷの超音波強度で２〜３分の超音波照射にても、超音波照射なしの場合に比してＦｅとＣやＺｎの分離が改善される。より好適な条件は後述する。
照射する超音波の周波数は特に限定されないが、１００ｋＨｚ以下の比較的低い周波数の方がより好適である。
超音波照射を、バッチ式容器で行っても連続的な流路で行っても、いずれでも構わない。
バッチ式処理、連続処理いずれの場合にも、何らかの方法によって、十分なスラリー撹拌が必要である。超音波の加振力のみではスラリーの均一化、ひいては均一な超音波照射ができないためである。
【００３２】
超音波照射を行う際のスラリー濃度、すなわち、固体物質量／全質量の比も特には限定されない。低濃度ほど処理効率が低下しドライベースでの同一湿ダスト処理量に対する設備規模が大きくなり、経済的に不利である。また高濃度になれば、処理効率は向上するが撹拌や移送など処理が難しくなる。いずれのスラリー濃度でも効果は得られるが、これらの観点から実質的には３〜２５質量％程度がより好適な範囲といえる。
【００３３】
（超音波処理のより好適な条件）
超音波処理条件は、スラリー１ｍ3 当たりのｋＷで表示した超音波強度と、分で表示した超音波照射時間の積で表される超音波処理パラメーターが、特に、２０ｋＷ・ ｍｉｎ／ｍ3 未満では、この超音波処理パラメーターの値が増加するにつれて、各成分の分離結果が大きく向上する。この超音波処理パラメーターの値が２０ｋＷ・ ｍｉｎ／ｍ3 以上の領域となると、これ以上に超音波処理パラメーターの値を増加しても各成分の分離状況はあまり変化しない。
【００３４】
これは超音波処理パラメーターの値が２０ｋＷ・ ｍｉｎ／ｍ3 未満である領域では、超音波処理によるＦｅ主体の粒子、Ｃ主体の粒子、Ｚｎ主体の粒子のミクロな相互分離がまだ不足であり、超音波処理強度の増加とともに分離が急速に進んでいることを示している。一方２０ｋＷ・ｍｉｎ／ｍ3 以上となると超音波処理強度の増加とともに分離は多少進むが、その改善の程度は僅かとなる。
このため、設備費と効果の効率バランスを考慮すると、工業的には超音波処理パラメーターの値が２０ｋＷ・ｍｉｎ／ｍ3 以上との条件を満たすことが、特に、好適な条件と言える。
【００３５】
また、超音波強度と照射時間の組合せは特に限定されない。２０ｋＷ・ ｍｉｎ／ｍ3 以上との条件を満たす限り、４ｋＷ／ｍ3 のような低強度で長時間の照射を行う場合と、３５ｋＷ／ｍ3 のような高強度で長時間の照射を行う場合とで明瞭な差はなく、任意の組合せが選べる。
【実施例】
【００３６】
実施例１
図２に示す過程によって、超音波処理１４を行なった後に湿式磁選１５を行い、その非磁着物を第１回目の湿式サイクロン処理１７と第２回目の湿式サイクロン処理１８、１８ａで二回処理する分離処理を行なった。
表２に示す組成の高炉湿ダストを用いた。
【００３７】
【表２】
0005832183.tif 000004
【００３８】
因みに表２に示す組成の高炉湿ダストを含むスラリーは、シックナーから引抜いた濃縮スラリーであり、その質量濃度は１２％であった。スラリーのｐＨは９〜１０に調整した。このスラリーを４ｋＷ／ｍ3 の超音波処理強度で２５ｍｉｎの超音波処理を行なった。超音波処理は、貯槽にスラリーをため粒子が沈降分離することを防ぐためにインペラー撹拌をしながら所定時間、所定強度の超音波照射を行った。
その後、湿式磁選１５を行なった。湿式磁選１５は、表面磁束密度０. ２４テスラのドラム式磁選機で行った。
【００３９】
湿式磁選１５の非磁着物のサイクロン処理を２回にわたって行なったが、１回目の湿式サイクロン処理１７の下側排出スラリー（下側排出物２０）について再度サイクロン処理（第２回目の湿式サイクロン処理１８）を行なう際には、質量濃度を１２％程度に希釈した。サイクロン処理は、負圧利用方式でない通常方式のサイクロンを用いて前述の（１）式を用いて計算５０％分級粒径ｄ50* がほぼ１０μｍになるように流量を調整して分級処置を行なった。
図２に示すフローのように、湿式磁選１５の磁着物とサイクロン二段による分離物４種それぞれを個別に分析した。結果を表３に示す。
【００４０】
湿式磁選１５の磁着物（表３のＮｏ１参照）は、Ｆｅ値が５０質量％と高く、ＣやＺｎの成分値も低いのでそのままＦｅを目的として使用する部分としてＦｅ回収部分になると判断した。
湿式磁選１５の非磁着物は、サイクロン二段の処理を行なった。
サイクロン一段目の上側排出物の全て（それをサイクロン二段目で処理した際の上側、下側排出物、表３のＮｏ２、３参照）とサイクロン一段目の下側排出物のサイクロン二段目処理での上側排出物（表３のＮｏ４参照）は、原料の高炉湿ダストよりＺｎ濃度が大幅に濃縮されており、Ｚｎを目的として利用する部分としてＺｎ回収部分とすべきと判断した。量配分を計算してみると原料の高炉湿ダストより持ち込まれたＺｎ総量のうち、２／３がこのＺｎ回収部分に含まれる。
【００４１】
またサイクロン一段目下側排出物のサイクロン二段目処理での下側排出物（表３のＮｏ５参照）は、Ｃが成分値５２％と濃縮されており、Ｃを目的として利用する部分とするＣ回収部分と判断された。またこの部分へは、原料から持込みのＣ総量の約６割が分配されている。
以上のように処理をしてその分離物を上記区分で分類すると、実質的にＦｅ、Ｚｎ、Ｃの三者分離が実現できることが確認できた。
【００４２】
言い換えれば、湿式磁選処理の後に、サイクロン処理を行わなければ、Ｃを目的として利用する部分とＺｎを目的として利用する部分の分離が不可能であったと言える。また、サイクロンの二段処理を行わずに、サイクロン一段目の下側をすべてＣを目的として利用する部分とするならば、サイクロン二段目の上排出（表３のＮｏ４）のＺｎ分配１５％分がＺｎを目的として利用する部分に入らず、Ｃを目的として利用する部分に混ざりこんでいたことになる。すなわちＺｎ回収率が６６％から５１％に低下し、一方Ｃを目的として利用する部分にＺｎが１５％混ざってＺｎが２７％も分配されていたこととなる。
【００４３】
【表３】
0005832183.tif 000005
【００４４】
実施例２
次に超音波処理の有無による分離挙動の差を確認した。
表４に示す高炉湿ダストを用いて、図３に示すフローで処理を行なった。超音波処理や湿式磁選の条件などは、実施例１と同様である。但しスラリー濃度は１％以下の希薄スラリーであった。
【００４５】
【表４】
0005832183.tif 000006
【００４６】
表５に超音波処理有りのケースの結果を、表６に超音波処理なしのケースの結果を示す。
湿式磁選処理、サイクロン処理の前に超音波処理を行ったケースでは、実施例１と同様に、Ｚｎを目的として利用する部分には、原料の高炉湿ダストより持ち込まれたＺｎ総量のうち約６割が分配されている。またＣを目的として利用する部分には持ち込まれたＣ総量のうち８割以上が配分されている。
【００４７】
一方、事前に超音波処理を行っていないケースでも、Ｃを目的として利用する部分に、持ち込まれたＣ総量のうち約７割が配分されており、またＺｎを目的として利用する部分にも原料の高炉湿ダストより持ち込まれたＺｎ総量の約半分のＺｎが分配されている。
このことは、事前の超音波処理無しでも、湿式磁選とサイクロン二段処理により、Ｃ回収率、Ｚｎ回収率がやや低下するものの、実質的にＦｅ、Ｚｎ、Ｃの三者分離が実現できていることが示されている。もちろん、事前に超音波処理を行うことがより好適である。
【００４８】
【表５】
0005832183.tif 000007
【００４９】
【表６】
0005832183.tif 000008
【符号の説明】
【００５０】
１０：高炉、１１：ダストキャッチャー、１２：ベンチュリースクラバー、１３：シックナー、１４：超音波処理、１５：湿式磁選、１７：第１回目の湿式サイクロン処理、１８、１８ａ：第２回目の湿式サイクロン処理、２０：下側排出物
【図１】
0005832183.tif 000009
【図２】
0005832183.tif 000010
【図３】
0005832183.tif 000011
【図４】
0005832183.tif 000012